"水溶性フィルムと、該水溶性フィルム上の転写調整層と、該転写調整層上の金属薄膜層とを有する水圧転写フィルムであって、該転写調整層が微粒子を、該転写調整層を構成する樹脂に対して2~50質量の割合で含むことを特徴とする水圧転写フィルム。転写調整層を構成する樹脂が、ポリビニルピロリドン樹脂である請求項1に記載の水圧転写フィルム。微粒子の平均粒径が、1~10μmである請求項1又は2に記載の水圧転写フィルム。微粒子が、シリカ微粒子である請求項1~3のいずれかに記載の水圧転写フィルム。転写調整層の金属薄膜層側が凹凸模様を有する請求項1~4のいずれかに記載の水圧転写フィルム。金属薄膜層を形成する金属が、アルミニウムである請求項1~5のいずれかに記載の水圧転写フィルム。請求項1~5のいずれかに記載の水圧転写フィルムを用いた加飾成形品の製造方法であって、工程a:前記水圧転写フィルムにおける水溶性フィルム側が、水面側に向くように水面に浮遊させる前又は後に、金属薄膜層に活性剤組成物を塗布する活性剤組成物塗布工程、工程b:上記工程aを経た水圧転写フィルムに被転写体を押圧し、水圧によって上記金属薄膜層を被転写体の被転写面に密着させる工程、及び工程c:該被転写体の被転写面に密着した水溶性フィルム及び転写調整層を除去する脱膜工程、を順次有することを特徴とする加飾成形品の製造方法。本発明は、このような状況下で、金属薄膜層を有し、被転写体に良好な金属調と艶消し感とを有する意匠性を付与する水圧転写フィルム、及び該フィルムを用いた加飾成形品を生産性よく提供することを課題とする。本発明者らは、前記課題を解決するために鋭意研究を重ねた結果、下記の知見を得た。水溶性フィルムと、該水溶性フィルム上の転写調整層と、該転写調整層上の金属薄膜層とを有し、かつ該転写調整層が当該層を構成する樹脂、好ましくはポリビニルピロリドン樹脂に対して微粒子を特定の割合で含む水圧転写フィルムにより、前記課題を解決し得ること、そして、上記水圧転写フィルムがブロッキングを発生しにくい、すなわちブロッキング性が良好であることから、該水圧転写フィルムを用いて、特定の工程を経ることにより、生産性よく、良好な金属調と艶消し感とを有する意匠性を有する加飾成形品が得られることを見出した。本発明は、かかる知見に基づいて完成したものである。すなわち、本発明は、[1]水溶性フィルムと、該水溶性フィルム上の転写調整層と、該転写調整層上の金属薄膜層とを有する水圧転写フィルムであって、該転写調整層が微粒子を、該転写調整層を構成する樹脂に対して2~50質量の割合で含むことを特徴とする水圧転写フィルム、ならびに[2]上記[1]に記載の水圧転写フィルムを用いた加飾成形品の製造方法であって、工程a:前記水圧転写フィルムにおける水溶性フィルム側が、水面側に向くように水面に浮遊させる前又は後に、金属薄膜層に活性剤組成物を塗布する活性剤組成物塗布工程、工程b:上記工程aを経た水圧転写フィルムに被転写体を押圧し、水圧によって上記金属薄膜層を被転写体の被転写面に密着させる工程、及び工程c:該被転写体の被転写面に密着した水溶性フィルム及び転写調整層を除去する脱膜工程、を順次有することを特徴とする加飾成形品の製造方法、を提供するものである。本発明によれば、金属薄膜層を有し、被転写体に良好な金属調と艶消し感とを有する意匠性を付与する水圧転写フィルム、及び該フィルムを用いた加飾成形品を生産性よく提供することができる。以下、本発明を図面に基づいて説明する。図1は、本発明の水圧転写フィルムの構成の一例を示す概略断面図である。本発明の水圧転写フィルム1は、水溶性フィルム2と、水溶性フィルム2上の転写調整層3と、転写調整層3上の金属薄膜層4とを有する水圧転写フィルムであって、当該転写調整層を構成する樹脂に対して、微粒子を2~50質量の割合で含むことを特徴とする。[水溶性フィルム]本発明に係る水溶性フィルムとしては、水溶性又は水膨潤性を有するものであれば良く、従来水圧転写フィルムとして一般に使用されている水溶性フィルムの中から、適宜選択して用いることができる。水溶性フィルムを構成する樹脂としては、例えばポリビニルアルコール系樹脂、デキストリン、ゼラチン、にかわ、カゼイン、セラック、アラビアゴム、澱粉、蛋白質、ポリアクリル酸アミド、ポリアクリル酸ナトリウム、ポリビニルメチルエーテル、メチルビニルエーテルと無水マレイン酸との共重合体、酢酸ビニルとイタコン酸との共重合体、ポリビニルピロリドン、アセチルセルロース、アセチルブチルセルロース、カルボキシメチルセルロース、メチルセルロース、ヒドロキシエチルセルロース、アルギン酸ナトリウム等の各種水溶性ポリマーが挙げられる。これらの樹脂は、単独で用いてもよいし、2種以上を組み合わせて用いてもよい。なお、水溶性フィルムには、マンナン、キサンタンガム、グアーガム等のゴム成分が添加されていてもよい。上記の水溶性フィルムのうち、特に生産安定性と水に対する溶解性及び経済性の点から、ポリビニルアルコールPVA系樹脂フィルムが好ましい。なお、ポリビニルアルコール系樹脂フィルムは、PVA以外に、澱粉やゴム等の添加剤を含有していてもよい。ポリビニルアルコール系樹脂フィルムは、ポリビニルアルコールの重合度、ケン化度、及び澱粉やゴム等の添加剤の配合量等を変えることにより、水溶性フィルムに対して転写用の印刷層を形成する際に必要な機械的強度、取り扱い中の耐湿性、水面に浮かべてからの吸水による柔軟化の速度、水中での延展又は拡散に要する時間、転写工程での変形のし易さ等を適宜調節することができる。ポリビニルアルコール系樹脂フィルムからなる水溶性フィルムとして好適なものは、特開昭54-92406号公報に説明されているようなものであり、例えば、PVA樹脂80質量、高分子水溶性樹脂15質量、澱粉5質量の混合組成からなり、平衡水分3質量程度のものが好適である。また、ポリビニルアルコール系樹脂フィルムは水溶性ではあるが、水に溶解する前段階では水に膨潤して軟化しつつもフィルムとして存続することが好ましい。フィルムとして存続している状態にあるときに水圧転写を行なうことにより、水圧転写時の転写用の印刷層の過度の流動、変形を防止することができるからである。水溶性フィルム2の厚さとしては、10~100μmが好ましい。10μm以上であると、膜の均一性が良好で、かつ生産安定性が高い。一方、100μm以下であると、水に対する溶解性が適度であり、かつ印刷適性に優れる。以上の観点から、水溶性フィルムの厚さは、20~60μmの範囲がより好ましい。なお、上記の水溶性フィルムは、例えば紙、不織布、布等の水浸透性を有する基材と積層して使用することもできるが、このような水浸透性を有する基材と水溶性又は水膨潤性を有する水溶性フィルムとを積層したときには、水圧転写フィルムを水面に浮かべる前に前記水浸透性を有する基材を水溶性又は水膨潤性を有する水溶性フィルムから分離させるか、又は水面に浮かべた後の水の作用によって水溶性又は水膨潤性を有する水溶性フィルムから前記水浸透性を有する基材が分離するように構成しておくことが好ましい。[転写調整層]本発明に係る転写調整層3は、水圧転写時に適度な速度で、かつ適度な範囲に膨潤し、金属薄膜層4に不均一な割れクラックを生じさせることなく、均一で微細な割れクラックを生じさせるために設けられる必須の層である。該転写調整層3を構成する樹脂としては、上記したような転写調整層の機能を発揮しうるような樹脂であれば特に制限なく採用することができ、なかでもポリビニルピロリドン樹脂であることが好ましい。転写調整層3を構成する樹脂は、ポリビニルピロリドン樹脂単独からなるものであってもよいし、ポリビニルピロリドン樹脂を含む樹脂混合物であってもよく、該樹脂混合物においては、ポリビニルピロリドン樹脂を用いる効果、すなわち上記の転写調整層の機能を発揮しうる量が含まれていることが好ましく、主成分として含有していることが好ましい。ポリビニルピロリドン樹脂は、N-ビニル-2-ピロリドンの重合した高分子化合物であり、水に溶解し、良好な水膨潤性を有する。このポリビニルピロリドン樹脂を用いることにより、水圧転写時に転写調整層3が適度な速度で、かつ適度な範囲に膨潤するので、金属薄膜層4は不均一な割れクラックが生じにくく、均一な微細な割れクラックを生じることとなり、転写性が良好となり、また後述する微粒子を添加することで転写性に加えて、良好な艶消し感も得られる。また、ポリビニルピロリドン樹脂は、水膨潤速度が早過ぎないので、水圧転写フィルムを水面上に浮遊させた後、後述する活性剤塗布工程aの適度な時間を確保して被転写体に転写することができる。微粒子本発明の水圧転写フィルムにおいては、当該水圧転写フィルムを用いて形成される加飾成形品に良好な艶消し感を付与し、かつブロッキング性を抑制するために、転写調整層には、それを構成する樹脂に対して、微粒子を2~50質量の割合で含有させることを要する。該微粒子の含有量が2質量未満では、艶消し感の付与効果が不充分であり、一方、50質量を超えると、加飾成形品の転写性が悪くなり、また艶消し感が悪くなるので意匠性が低下する。微粒子の含有量は、2~30質量が好ましく、より好ましくは3~20質量である。微粒子の含有量が2質量以上であれば、転写調整層の形成後に発生するブロッキングなどの不具合をより効果的に抑制することができ、また優れた印刷適性も得られる。また、30質量以下であれば、優れた転写性が得られる。よって微粒子の含有量を上記範囲とすることで、優れた転写性とブロッキング抑制効果、及び印刷適性とをバランスよく得られる。微粒子の平均粒径は、艶消し感の付与効果及びブロッキングの抑制効果の観点から、1~10μm程度のものが好ましい。平均粒径が上記範囲内であれば、艶消し感の付与効果及びブロッキング抑制効果が充分に発揮される。ここで、当該転写調整層に含有させる微粒子の平均粒径は、SEM走査型電子顕微鏡による観察で測定した値である。本発明においては、所望の艶消し感に応じて、微粒子の含有量及び平均粒径を適宜選択することができ、様々に要望される意匠性に対応することが可能である。微粒子の材質としては、艶消し感の付与効果及びブロッキング抑制効果を有するものであればよく、特に制限されず、各種の無機微粒子や有機微粒子を用いることができる。無機微粒子としては、例えば、シリカ微粒子湿式法、乾式法による粒子、チタニア微粒子、ジルコニア微粒子などが挙げられ、有機微粒子としては、例えばシリコーン系微粒子、メラミン樹脂微粒子、アクリル樹脂微粒子例えば、ポリメチルメタクリレート微粒子など、ポリカーボネート微粒子、ベンゾグアナミン樹脂微粒子などが挙げられる。これらの微粒子は一種を単独で用いてもよいし、二種以上を組み合わせて用いてもよいが、効果及び経済性などの観点から、シリカ微粒子が好適である。これらの微粒子を含む転写調整層3の厚さとしては0.5~20μm程度であることが好ましく、より好ましくは1~10μmである。転写調整層の厚さがこの範囲であれば、金属薄膜層4に微細な割れクラックがさらに均一に生じ、活性剤塗布工程aのさらに好適な時間を確保して、より好適に被転写体に転写することができる。これらの観点から、特に1~6μmが好ましい。また、転写調整層3には、金属薄膜層側に、加飾成形品の意匠性をより高めるために、必要に応じ凹凸模様を施すことができる。[金属薄膜層]金属薄膜層4は、本発明の水圧転写フィルムにおいて必須の層であり、被転写体に金属調の意匠性を付与する層である。本発明においては、金属薄膜層4と上記の転写調整層3とを組み合わせることにより、金属薄膜層4に転写調整層3による艶消し感を付与し、結果として良好な金属調と艶消し感とを有する意匠性を得ることができる。金属薄膜層4は、金属材料の蒸着により形成する蒸着金属薄膜や、金属粉末を含有するペースト組成物をコーティングして得られる薄膜などにより形成することが好ましい。より高い金属調の意匠性を得るためには、蒸着金属薄膜を採用することが好ましい。金属薄膜層4を形成する金属としては、例えば、アルミニウム、クロム、ニッケル、コバルト、銅、金、銀、スズ、亜鉛、黄銅、ステンレス等の金属、合金、金属酸化物等を好ましく使用することができる。金属酸化物としては酸化アルミニウム、二酸化ケイ素等が好ましく挙げられる。これらのうち、アルミニウムが割れクラックを均一に生じさせる観点から好ましい。金属薄膜層の厚さは、通常10~80nmであることが好ましく、20~60nmであることがさらに好ましい。金属薄膜層4の厚さが上記範囲内であると、割れクラック幅として1~120μmという微細な割れクラックを均一に生じさせることができる。[絵柄印刷層]本発明の水圧転写フィルムにおいて、被転写体の意匠性を向上させる目的で、所望により絵柄印刷層図示しないを転写調整層3と金属薄膜層4との間、あるいは金属薄膜層4の転写調整層3とは反対側に設けることができる。絵柄印刷層のバインダー樹脂は転写調整層3と同じ樹脂を用いることが好ましい。また、着色剤は、従来から通常使用されているものが用いられる。[水圧転写フィルムの製造方法]本発明の水圧転写フィルム1の製造方法としては、例えば水溶性フィルム2の上に好ましくはポリビニルピロリドン樹脂を含む転写調整層3を積層する工程Aと、該転写調整層3表面に金属薄膜層4を形成する工程Bとを有する方法が好ましく挙げられる。工程Aにおいて、転写調整層3は、公知の塗布方法又は印刷方法、水溶性フィルムとの共押出法、あるいは樹脂フィルムを水溶性フィルム2にラミネートすることにより水溶性フィルム2の上に積層される。公知の塗布方法としては、グラビアコート、リバースコート等が挙げられ、公知の印刷方法としては、グラビア印刷等が挙げられる。また、金属薄膜層4を設ける前に、加飾成形品の意匠性をより高めるために、必要に応じて転写調整層3に凹凸模様を施すことができる。凹凸模様は、エンボス加工などの従来より行われる方法により施せばよい。工程Bにおいて、金属薄膜層4は、真空蒸着、スパッタリング、イオンプレーティング等の公知の金属蒸着方法により形成することが好ましい。また、所望により工程Aと工程Bとの間に絵柄印刷層を設ける工程Cを設けてもよい。但し、工程Cを設けた場合は、工程Cの後、絵柄印刷層表面を熱プレス処理する、平滑ロールに通過させる等により、絵柄印刷層表面を平滑にする平滑化処理をすることが望ましい。[加飾成形品の製造方法]次に、本発明の加飾成形品の製造方法について説明する。本発明の加飾成形品の製造方法は、下記工程a、工程b、工程cを順次有することを特徴とし、必要に応じ工程dをさらに有する製造方法である。工程a工程aは、本発明の水圧転写フィルム1における水溶性フィルム2側が、水面側に向くように水面に浮遊させる前又は後に、金属薄膜層4に活性剤組成物を塗布する活性剤組成物塗布工程である。この工程において、金属薄膜層4に活性剤を塗布することにより、該金属薄膜層4の表面が荒れ、被転写体と密着しやすくなる。水圧転写フィルム1の水溶性フィルム2側が水面側に向くように水面上に浮遊させる。水圧転写フィルム1を水面に浮遊させるには、枚葉の印刷物を1枚ずつ浮遊させてもよく、また水を一方向に流し、その水面上に連続帯状の水圧転写フィルムを、連続的に供給して浮遊させてもよい。活性剤組成物活性剤組成物は、水圧転写フィルム1における転写用の金属薄膜層4を荒らすことができ、かつ後述する被転写体の表面を溶解させる機能を有する組成物であれば特に制限はなく、また、被転写体の被転写面に金属薄膜層4を転写させるまで蒸発しないような性状を有することが好ましい。このような活性剤組成物としては、例えばエステル類、アセチレングリコール類、エーテル類、及び樹脂を含む組成物が好ましく挙げられる。エステル類としては、酢酸エチル、酢酸プロピル、酢酸ブチル、酢酸イソブチル、酢酸sec-ブチル、酢酸tert-ブチル、シュウ酸ジブチル、フタル酸ジブチル、フタル酸ジメチル、フタル酸ジオクチル、フタル酸ジイソオクチルなどが好ましく挙げられる。アセチレングリコール類としては、メトキシブチルアセテート、エトキシブチルアセテート、エチルカルビトールアセテート、プロピルカルビトールアセテート、ブチルカルビトールアセテートなどが好ましく挙げられる。エーテル類としては、メチルセロソルブ、ブチルセロソルブ、イソアミルセロソルブなどが好ましく挙げられる。また、樹脂としては、アクリレート系単量体の単独又は共重合体などの熱可塑性樹脂や、ポリアミド樹脂、ポリエステル樹脂、フェノール樹脂、メラミン樹脂、尿素樹脂、エポキシ樹脂、フタル酸アルキッド樹脂、フタル酸ジアリル樹脂、アルキッド樹脂、ポリウレタン樹脂などの熱硬化性樹脂などが好ましく挙げられ、なかでも熱硬化性樹脂が好ましい。本発明で用いられる活性剤組成物の好ましい各組成の含有量は、エステル類は5~40質量、アセチレングリコール類は40~80質量、エーテル類は5~30質量、及び樹脂は1~20質量程度である。活性剤組成物の塗布は、スプレーコート法などにより行えばよく、その塗布量は通常1~50g/m2であり、好ましくは3~30g/m2であり、さらに好ましくは10~20g/m2である。工程b工程bは、工程aを経た水圧転写フィルム1上に被転写体を押圧し、水圧によって該金属薄膜層4を被転写体の被転写面に密着させる工程である。水圧転写フィルム1を浮かべ水圧を印加するための水は、該水圧転写フィルム1の水溶性フィルム2の種類などに応じ、適宣水温を調整するのがよく、好ましくは25~50°C程度、より好ましくは25~35°Cである。また、本発明の水圧転写フィルム1と被転写体との転写時間は、20~120秒程度が好ましく、より好ましくは30~60秒程度である。クラック幅を広くするには、塗布量を多めにすればよく、水温は高めにすればよく、また転写時間は長めとすればよい。ここで、転写時間とは、本発明の転写フィルム1を水に浮遊させてから、被転写体への転写が完了するまでの時間のことである。被転写体本発明で用いられる被転写体としては、例えば、ポリスチレン樹脂、アクリロニトリル-ブタジエン-スチレン共重合体ABS樹脂、ポリカーボネート樹脂、メラミン樹脂、フェノール樹脂、尿素樹脂、繊維系樹脂、ポリエチレン、ポリプロピレンなどの樹脂、あるいはこれらを混合した樹脂のほか、鉄、アルミニウム、銅などの金属、陶磁器、ガラス、琺瑯などのセラミックス、木材などの材料からなる構造体を使用することができる。また、被転写面の形状は、平面形状である二次元形状であってもよいし、凹凸形状や曲面形状などの三次元形状であってもよい。これらの中で、通常、樹脂製構造体が多用される。この樹脂製構造体は、成型時において離型剤が付着するとともに、ゴミや脂分なども付着することがあり、水圧転写フィルムの印刷層を密着性よく転写させるために、予め脱脂液により被転写面を清浄化しておくことが好ましい。工程bにおいて、金属薄膜層4上に塗布した活性剤組成物は被転写体と接し、該被転写体の表面を溶解させることで、本発明の転写フィルム1と被転写体との密着性は良好なものとなる。脱膜工程c脱膜工程cは、被転写体の被転写面に密着した水溶性フィルム2及び転写調整層3を除去する工程である。水溶性フィルム2及び転写調整層3の除去は、例えば、水を用いてシャワー洗浄することで行うことができる。この工程cにより、被転写面に付着している水溶性フィルム2及び転写調整層3は除去される。なお、シャワー洗浄の条件は、水溶性フィルム2や転写調整層3を形成する材料などにより異なるが、通常は水温15~60°C程度、洗浄時間10秒~5分程度が好ましい。そして、工程cの後、被転写体を十分乾燥し水分を蒸発させれば、被転写体の被転写面に転写された金属薄膜層4によって、所望の意匠が付与された加飾成形品が得られる。工程d工程dは、転写された金属薄膜層4上に、所望により保護膜を形成する工程である。工程dにおいては、前記工程cにて被転写体の被転写面に転写された金属薄膜層4に対し、表面強度向上、表面保護、表面艶調整などのために必要に応じ塗装を施し、保護膜を形成することができる。保護膜としては、例えば熱可塑性樹脂、熱硬化性樹脂、紫外線硬化性樹脂など、具体的にはウレタン樹脂、エポキシ樹脂、アクリル樹脂、フッ素樹脂、ケイ素樹脂などを含む樹脂組成物により形成されるものが好ましく挙げられる。保護膜は、これらの樹脂組成物を塗装し、硬化させて形成することができる。塗装方法としては、スプレー塗装、静電塗装、刷毛塗り、浸漬塗装など公知の方法を用いることができる。また、硬化させる方法としては、使用する樹脂組成物により適宜選定すればよく、熱可塑性樹脂を用いる場合は数日間養生すればよい。一方、熱硬化性樹脂を用いる場合は熱処理を行えばよく、紫外線硬化性樹脂を用いる場合は適切な紫外線を照射して行えばよい。このようにして得られた加飾成形品は、その表面、すなわち金属薄膜層上にクラック割れ幅として1~120μmという微細なクラック割れを有するため、転写性が良好となる。転写の際にクラック割れ幅として1~120μmという微細なクラック割れを均一に生じさせ、かつクラック割れ幅を調整するには、転写調整層3を形成する樹脂の選定及びその厚さ、金属薄膜層4の厚さの選定などにより行うことができる。例えば、クラック幅を広めにしたい場合は、金属薄膜層4の厚さをより厚くすればよく、また転写調整層3の厚さを厚くすればよい。また、クラック幅は、水圧転写方法の諸条件、例えば活性剤組成物の塗布量、水圧転写フィルム1を浮遊させる水の温度、該フィルム1と被転写体との転写時間などによっても調整することができる。例えば、活性剤組成物の塗布量を多くするとクラック幅は広くなる傾向にあり、水の温度を高くするとクラック幅は広くなる傾向にあり、また転写時間を長くするとクラック幅は広くなる傾向にある。本発明の加飾成形品は、本発明の水圧転写フィルムを用いて得られるため、良好な金属調と艶消し感とを有する意匠性を有するものとなり、また水圧転写フィルムの転写調整層が所定量の微粒子を含有することで、優れたブロッキング性が得られるため、生産性よく製造することができる。さらに、水圧転写フィルムの転写調整層を好ましい態様、すなわち該転写調整層を構成する樹脂としてポリビニルピロリドン樹脂を採用することにより、水圧転写時に金属薄膜層に不均一な割れクラックが生じにくく、転写性が良好となるため、本発明の加飾成形品は、より優れた意匠性を有するものとなる。次に、本発明を実施例により、さらに詳細に説明するが、本発明は、これらの例によってなんら限定されるものではない。なお、各例で得られた水圧転写フィルムを使用した加飾成形品について以下に示す性能評価を行った。160°鏡面光沢度金属調と艶消し感の評価加飾成形品について、グロスメーターBYKガードナー社製,機種名マイクログロスを使用し、JISK5400に準拠して60°鏡面光沢度60°グロス値を測定し、下記の判定基準で艶消し感を評価した。○:60°グロス値が30以上100未満△:60°グロス値が100以上150未満、又は15以上30未満×:60°グロス値が150以上、又は15未満2金属薄膜層の割れクラック状態の評価加飾成形品の表面状態を顕微鏡により倍率100倍に拡大して観察し、下記の基準で評価した。<評価基準>◎:非常に均一な微細なクラックであった。○:ほぼ均一な微細なクラックであった。△:微細クラックであったが、大きさが不均一であった。×:大きなクラックが発生した。3転写性上記脱膜工程cの後に得られた加飾成形品の表面状態を目視により観察し下記の基準で評価した。○:均一に凹凸模様が転写されており、模様の歪みがない。△:転写された凹凸模様の一部に模様歪みがあった。×:転写された凹凸模様の大部分に模様歪みがあった。又は金属薄膜層が延びず、転写できなかった。4転写フィルムのブロッキング性水溶性フィルム上に転写調整層を設けて得られたフィルムを二枚重ねて、2日間40°C,4kg/cm2荷重放置した後、下記の基準で評価した。◎:フィルムは容易に剥離できた○:フィルムは剥離するものの、若干のタック感が感じられた×:著しいタック感が感じられた5転写調整層を形成する樹脂組成物の印刷適性転写調整層を設ける際の、樹脂組成物を塗布した後の転写調整層の乾燥速度について、目視により下記の基準で評価した。○:すぐに乾燥し、触ってもタック感は感じられなかった△:乾燥に若干時間がかかったものの、乾燥後に触ってもタック感はほとんど感じられなかった×:乾燥に著しい時間がかかり、タック感も残った実施例1水溶性フィルムとして、PVAフィルム厚さ30μmを用い、その片面に、ポリビニルピロリドン樹脂、及び平均粒径1μmのシリカ微粒子40質量樹脂に対する含有量としてを微粒子として含む樹脂組成物を塗布量3g/m2でグラビアコートし、厚さ2μmの転写調整層を設けると共に、該転写調整層の金属薄膜層が設けられる側にエンボス加工により凹凸模様を施した。次いで、真空蒸着方法にて、該転写調整層上に、アルミニウム金属からなる厚さ35nmの金属薄膜層を形成し、水圧転写フィルムを作製した。次に、該水圧転写フィルムの金属薄膜層表面に、下記組成の活性剤組成物を3g/m2塗布し、スムージングロールで該活性剤組成物を均一にし、転写調整層及び金属薄膜層の活性剤塗布工程aを経た後、該水圧転写フィルムに被転写体を押圧し、水圧によって金属薄膜層を被転写体の被転写面に密着させる工程b、さらに脱膜工程cを経て、加飾成形品を作製して、性能評価を行った。その結果を第1表に示す。<活性剤組成物の組成>フタル酸系アルキッド樹脂:6質量部マイクロシリカ顔料:2質量部フタル酸ジブチル:17質量部溶剤ブチルカルビトールアセテート:60質量部溶剤ブチルセロゾルブ15質量部実施例2~7及び比較例1~7実施例1において、微粒子として用いるシリカ微粒子の含有量又は平均粒径を第1表に示されるようにした以外は、実施例1と同様にして各水圧転写フィルムを作製し、さらに各加飾成形品を作製して、その性能評価を行った。その結果を第1表に示す。[注]転写調整層の金属薄膜層側にエンボス加工により凹凸模様が施されている。第1表から分かるように、本発明の加飾成形品は、良好な金属調と艶消し感とを有する意匠性を有するものとなったことから、本発明の水圧転写フィルムは、被転写体、すなわち加飾成形品に良好な金属調と艶消し感とを有する意匠性を付与することが確認された。さらに、本発明の水圧転写フィルムは、金属薄膜層が水圧転写時に不均一な割れクラックが生じにくく転写性が良好であり、かつブロッキング性が良好であるため、樹脂成形品の生産性に優れており、また水圧転写フィルムの形成に用いた転写調整層を形成する樹脂組成物は印刷適性に優れていた。一方、微粒子の含有量が少ない比較例1~6では、十分な艶消し感が得られず意匠性が低下し、また転写調整層を形成する樹脂組成物の印刷適性が悪く生産性が低下した。また、微粒子の含有量が多い比較例7では、ブロッキング性や印刷適性は良好なものの、艶消し感が過剰となり適度な金属調が得られず意匠性が低下した。"